УЛУЧШЕННЫЕ ДИСПЕРСИИ ПОЛИАМИДОВ С ВЫСОКИМ СОДЕРЖАНИЕМ КАРБОКСИЛЬНЫХ ГРУПП В СЛОЖНЫХ ПОЛИЭФИРАХ С ИСПОЛЬЗОВАНИЕМ АГЕНТА, СНИЖАЮЩЕГО МЕЖФАЗНОЕ НАТЯЖЕНИЕ

1. Вытянутая стенка контейнера, включающая в себя, по меньшей мере, один вытянутый слой, причем указанный вытянутый слой содержит:
полиамидный полимер, способный к кристаллизации полиэфир и снижающий межфазное натяжение агент,
где
полиамидный полимер содержит продукт реакции, выбранный из группы, включающей выбранный из группы, состоящей из внутримолекулярной конденсации аминокапроновой кислоты и продукта реакции А-D, где А представляет собой остаток дикарбоновой кислоты, представляющей собой адипиновую кислоту, изофталевую кислоту, терефталевую кислоту, 1,4-циклогександикарбоновую кислоту или нафталиндикарбоновую кислоту, и где D представляет собой остаток диамина, представляющего собой м-ксилилендиамин, п-ксилилендиамин, гексаметилендиамин, этилендиамин или 1,4-циклогександиметиламин, где отношение концевых аминогрупп к концевым карбоксильным группам полиамидного полимера составляет менее чем 1,0, когда относительная вязкость полиамидного полимера составляет менее чем 2,0, и менее чем 0,30, когда относительная вязкость находится в интервале от 2,0 до 2,3, и менее чем 0,20, когда относительная вязкость составляет больше, чем 2,3,
и,
по меньшей мере, 85% кислотных звеньев способного к кристаллизации полиэфира образованы из группы, состоящей из терефталевой кислоты, 2,6-нафталиндикарбоновой кислоты, диметилового эфира терефталевой кислоты или диметилового эфира 2,6-нафталиндикарбоновой кислоты.
2. Стенка по п. 1, где полиамидный полимер представляет собой MXD6.
3. Стенка по п. 2, где снижающий межфазное натяжение агент содержит сульфонат металла.
4. Стенка по п. 3, где отношение концевых аминогрупп к концевым карбоксильным группам составляет менее чем 0,20.
5. Стенка по п. 2, где снижающий межфазное натяжение агент содержит литий.
6. Стенка по п. 5, где отношение концевых аминогрупп к концевым карбоксильным группам составляет менее чем 0,20.
7. Стенка по п. 1, где полиамидный полимер представляет собой нейлон-6.
8. Стенка по п. 7, где снижающий межфазное натяжение агент содержит сульфонат металла.
9. Стенка по п. 8, где отношение концевых аминогрупп к концевым карбоксильным группам полиамидного полимера составляет менее чем 0,20.
10. Стенка по п. 7, где снижающий межфазное натяжение агент содержит литий.
11. Стенка по п. 10, где отношение концевых аминогрупп к концевым карбоксильным группам полиамидного полимера составляет менее чем 0,20.
12. Полимерная композиция, содержащая полиамидный полимер, способный к кристаллизации полиэфир и снижающий межфазное натяжение агент,
где
полиамидный полимер содержит продукт реакции, выбранный из группы, состоящей из продукта внутримолекулярной конденсации аминокапроновой кислоты и продукта реакции А-D, где А представляет собой остаток дикарбоновой кислоты, представляющей собой адипиновую кислоту, изофталевую кислоту, терефталевую кислоту, 1,4-циклогександикарбоновую кислоту или нафталиндикарбоновую кислоту, и где D представляет собой остаток диамина, представляющего собой м-ксилилендиамин, п-ксилилендиамин, гексаметилендиамин, этилендиамин или 1,4-циклогександиметиламин, где отношение концевых аминогрупп к концевым карбоксильным группам полиамидного полимера составляет менее чем 1,0, когда относительная вязкость полиамидного полимера составляет менее чем 2,0, и менее чем 0,30, когда относительная вязкость находится в интервале от 2,0 до 2,3, и менее чем 0,20, когда относительная вязкость составляет больше, чем 2,3,
и, по меньшей мере, 85% кислотных звеньев способного к кристаллизации полиэфира образованы из группы, состоящей из терефталевой кислоты, 2,6-нафталиндикарбоновой кислоты, диметилового эфира терефталевой кислоты или диметилового эфира 2,6-нафталиндикарбоновой кислоты.
13. Композиция по п. 12, где полиамидный полимер представляет собой нейлон MXD6.
14. Композиция по п. 13, где снижающий межфазное натяжение агент содержит литий.
15. Композиция по п. 14, где отношение концевых аминогрупп к концевым карбоксильным группам составляет менее чем 0,20.
16. Композиция по п. 13, где снижающий межфазное натяжение агент выбран из группы, состоящей из сульфонатов металлов.
17. Композиция по п. 16, где отношение концевых аминогрупп к концевым карбоксильным группам полиамидного полимера составляет менее чем 0,20.
18. Композиция по п. 12, где полиамидный полимер представляет собой нейлон-6.
19. Композиция по п. 18, где снижающий межфазное натяжение агент содержит литий.
20. Композиция по п. 19, где отношение концевых аминогрупп к концевым карбоксильным группам полиамидного полимера составляет менее чем 0,20.
21. Композиция по п. 18, где снижающий межфазное натяжение агент, выбран из группы, состоящей из сульфонатов металлов.
22. Композиция по п. 21, где отношение концевых аминогрупп к концевым карбоксильным группам полиамидного полимера составляет менее чем 0,20.
23. Способ производства вытянутой стенки контейнера, который включает стадии:
А) выбора изделия, состоящего из:
полиамидного полимера, способного к кристаллизации полиэфира и снижающего межфазное натяжение агента,
где
полиамидный полимер содержит продукт реакции, выбранный из группы, состоящей из продукта внутримолекулярной конденсации аминокапроновой кислоты и продукта реакции А-D, где А представляет собой остаток дикарбоновой кислоты, представляющей собой адипиновую кислоту, изофталевую кислоту, терефталевую кислоту, 1,4-циклогександикарбоновую кислоту или нафталиндикарбоновую кислоту, и где D представляет собой остаток диамина, представляющего собой м-ксилилендиамин, п-ксилилендиамин, гексаметилендиамин, этилендиамин или 1,4-циклогександиметиламин, где отношение концевых аминогрупп к концевым карбоксильным группам полиамидного полимера составляет менее чем 1,0, когда относительная вязкость полиамидного полимера составляет менее чем 2,0, и менее чем 0,30, когда относительная вязкость находится в интервале от 2,0 до 2,3, и менее чем 0,20, когда относительная вязкость составляет больше, чем 2,3,
и где,
по меньшей мере, 85% кислотных звеньев способного к кристаллизации полиэфира образованы из группы, состоящей из терефталевой кислоты, 2,6-нафталиндикарбоновой кислоты, диметилового эфира терефталевой кислоты или диметилового эфира 2,6-нафталиндикарбоновой кислоты,
и где
полиамид присутствует в количестве от 1 до 15 частей на 100 частей полиамидов плюс способные к кристаллизации полиэфиры плюс снижающие межфазное натяжение агенты в композиции;
о
В) регулирование температуры изделия так, чтобы температура изделия находилась в интервале от температуры стеклования способного к кристаллизации полиэфира и на 10 С ниже температуры плавления способного к кристаллизации полиэфира; и
С) прикладывание усилия к изделию так, чтобы увеличить размеры изделия, по меньшей мере, в одном направлении.
24. Способ по п. 23, где полиамидный полимер представляет собой нейлон MXD6.
25. Способ по п. 24, где снижающий межфазное натяжение агент содержит литий.
26. Способ по п. 25, где отношение концевых аминогрупп к концевым карбоксильным группам полиамидного полимера составляет менее чем 0,20.
27. Способ по п. 24, где снижающий межфазное натяжение агент выбран из группы, состоящей из сульфонатов металлов.
28. Способ по п. 27, где отношение концевых аминогрупп к концевым карбоксильным группам полиамидного полимера составляет менее чем 0,20.
29. Способ по п. 23, где полиамидный полимер представляет собой нейлон-6.
30. Способ по п. 29, где снижающий межфазное натяжение агент содержит литий.
31. Способ по п. 30, где отношение концевых аминогрупп к концевым карбоксильным группам полиамидного полимера составляет менее чем 0,20.
32. Способ по п. 29, где снижающий межфазное натяжение агент, выбран из группы, состоящей из сульфонатов металлов.
33. Композиция по п. 32, где отношение концевых аминогрупп к концевым карбоксильным группам полиамидного полимера составляет менее чем 0,20.
34. Способ производства изделия, включающей стадии:
А) сушки способного к кристаллизации полиэфира, где, по меньшей мере, 85% кислотных звеньев способного к кристаллизации полиэфира образованы из группы, состоящей из терефталевой кислоты, 2,6-нафталиндикарбоновой кислоты и их соответствующих диметиловых эфиров;
В) сушки полиамидного полимера, включающего в себя:
продукт реакции, выбранный из группы, состоящей из продукта внутримолекулярной конденсации аминокапроновой кислоты и продукта реакции А-D, где А представляет собой остаток дикарбоновой кислоты, представляющей собой адипиновую кислоту, изофталевую кислоту, терефталевую кислоту, 1,4-циклогександикарбоновую кислоту или нафталиндикарбоновую кислоту, и где D представляет собой остаток диамина, представляющего собой м-ксилилендиамин, п-ксилилендиамин, гексаметилендиамин, этилендиамин или 1,4-циклогексан-диметиламин, где отношение концевых аминогрупп к концевым карбоксильным группам полиамидного полимера составляет менее чем 1,0, когда относительная вязкость полиамидного полимера составляет менее чем 2,0, и менее чем 0,30, когда относительная вязкость находится в интервале от 2,0 до 2,3, и менее чем 0,20, когда относительная вязкость составляет больше, чем 2,3;
С) смешение в расплаве способного к кристаллизации полиэфира, полиамидного полимера и снижающего межфазное натяжение агента, выбранного из группы, состоящей из функционализированных и нефункционализированных снижающих межфазное натяжение агентов, в жидкость;
и
D) формование жидкости в изделие, выбранное из группы, состоящей из листа, пленки, заготовки и рукава.
35. Способ по п. 34, где полиамидный полимер представляет собой нейлон MXD6.
36. Способ по п. 35, где снижающий межфазное натяжение агент содержит литий.
37. Способ по п. 36, где отношение концевых аминогрупп к концевым карбоксильным группам полиамидного полимера составляет менее чем 0,20.
38. Способ по п. 35, где снижающий межфазное натяжение агент выбран из группы, состоящей из сульфонатов металлов.
39. Способ по п. 38, где отношение концевых аминогрупп к концевым карбоксильным группам полиамидного полимера составляет менее чем 0,20.
40. Способ по п. 34, где полиамидный полимер представляет собой нейлон-6.
41. Способ по п. 40, где снижающий межфазное натяжение агент содержит литий.
42. Способ по п. 41, где отношение концевых аминогрупп к концевым карбоксильным группам полиамидного полимера составляет менее чем 0,20.
43. Способ по п. 40, где снижающий межфазное натяжение агент выбран из группы, состоящей из сульфонатов металлов.
44. Способ по п. 43, где отношение концевых аминогрупп к концевым карбоксильным группам полиамидного полимера составляет менее чем 0,20.
45. Способ по п. 34, где полиамид и полиэфир сушат в одном и том же реакторе в одно и то же время.
46. Способ по п. 34, где полиамид и полиэфир сушат в одном и том же реакторе в форме секционной пеллеты, имеющей, по меньшей мере, две секции, где первая секция содержит полиэфир и вторая секция содержит полиамид.
47. Способ изготовления изделия, включающего в себя способный к кристаллизации полиэфир, где, по меньшей мере, 85% кислотных звеньев способного к кристаллизации полиэфира образованы из группы, состоящей из терефталевой кислоты, 2,6-нафталиндикарбоновой кислоты и их соответствующих диметиловых эфиров, полиамида, где полиамид состоит из продукта реакции, выбранного из группы, состоящей из продукта внутримолекулярной конденсации аминокапроновой кислоты и продукта реакции А-D, где А представляет собой остаток дикарбоновой кислоты, представляющей собой адипиновую кислоту, изофталевую кислоту, терефталевую кислоту, 1,4-циклогександикарбоновую кислоту или нафталиндикарбоновую кислоту, и где D представляет собой остаток диамина, представляющего собой м-ксилилендиамин, п-ксилилендиамин, гексаметилендиамин, этилендиамин или 1,4-циклогександиметиламин, где отношение концевых аминогрупп к концевым карбоксильным группам полиамидного полимера составляет менее чем 1,0, когда относительная вязкость полиамидного полимера составляет менее чем 2,0, и менее чем 0,30, когда относительная вязкость находится в интервале от 2,0 до 2,3, и менее чем 0,20, когда относительная вязкость составляет больше, чем 2,3; и снижающего межфазное натяжение агента,
где способ включает стадии:
А) сушки способного к кристаллизации полиэфира в реакторе сушки, где реактор сушки по существу избавлен от любого полиамида;
С) смешение в расплаве способного к кристаллизации полиэфира, полиамидного полимера и снижающего межфазное натяжение агента, в расплавленную жидкую смесь;
и
D) формование расплавленной жидкой смеси в изделие, выбранное из группы, состоящей из листа, пленки, заготовки и рукава.
48. Способ по п. 47, где полиамидный полимер представляет собой нейлон MXD6.
49. Способ по п. 48, где снижающий межфазное натяжение агент содержит литий.
50. Способ по п. 49, где отношение концевых аминогрупп к концевым карбоксильным группам полиамидного полимера составляет менее чем 0,20.
51. Способ по п. 48, где снижающий межфазное натяжение агент выбран из группы, состоящей из сульфонатов металлов.
52. Способ по п. 51, где отношение концевых аминогрупп к концевым карбоксильным группам полиамидного полимера составляет менее чем 0,20.
53. Способ по п. 47, где полиамидный полимер представляет собой нейлон-6.
54. Способ по п. 53, где снижающий межфазное натяжение агент содержит литий.
55. Способ по п. 54, где отношение концевых аминогрупп к концевым карбоксильным группам полиамидного полимера составляет менее чем 0,20.
56. Способ по п. 53, где снижающий межфазное натяжение агент, выбран из группы, состоящей из сульфонатов металлов.
57. Способ по п. 56, где отношение концевых аминогрупп к концевым карбоксильным группам полиамидного полимера составляет менее чем 0,20.